СПОСОБ ПОЛУЧЕНИЯ ОТВЕРЖДЕННОГО ИЗДЕЛИЯ ИЗ ГИДРАВЛИЧЕСКОЙ КОМПОЗИЦИИ

1. Способ получения отвержденного изделия гидравлической композиции, включающий стадии:
стадию 1 получения гидравлической композиции смешиванием глицерина, цемента и воды, при этом гидравлическая композиция содержит сульфат-ион, так, что молярное соотношение сульфат-иона к глицерину, сульфат-ион/глицерин, составляет от 5,0 до 20, и содержание сульфат-иона составляет от 3,0 до 15 массовых долей на 100 массовых долей цемента; и
стадию 2 выдерживания и отверждения гидравлической композиции, полученной на стадии 1.
2. Способ получения отвержденного изделия по п. 1, в котором дополнительно добавляют сульфат на стадии 1.
3. Способ получения отвержденного изделия по п. 1 или 2, в котором глицерин примешивают в количестве от 0,15 до 1,3 массовых долей на 100 массовых долей цемента на стадии 1.
3
4. Способ получения отвержденного изделия по п. 1 или 2, в котором цемент содержит алюминат кальция (здесь и далее в контексте данного описания называемый CA) в количестве от 1,0 до 2,5% по массе гидравлической композиции.
5. Способ получения отвержденного изделия по п. 1 или 2, в котором время выдерживания гидравлической композиции при температуре отверждения не менее 50°C составляет не более одного часа на стадии 2.
6. Способ получения отвержденного изделия по п. 2, в котором количество добавляемого сульфата составляет от 0,1 до 12
массовых долей на 100 массовых долей цемента.
7. Способ получения отвержденного изделия по п. 1 или 2, в котором молярное соотношение сульфат-иона к глицерину, сульфат-ион/глицерин, составляет от 5,0 до 12.
8. Способ получения отвержденного изделия по п. 1 или 2, в котором гидравлическая композиция содержит ион щелочного металла.
9. Гидравлическая композиция, содержащая сульфат-ион, полученная смешиванием глицерина, цемента и воды, в которой содержание сульфат-иона в гидравлической композиции составляет от 3,0 до 15 массовых долей на 100 массовых долей цемента, и молярное соотношение сульфат-иона к глицерину в гидравлической композиции, сульфат-ион/глицерин, составляет от 5,0 до 20.
10. Гидравлическая композиция по п. 9, полученная с дополнительным добавлением сульфата.
11. Гидравлическая композиция по п. 9 или 10, в которой содержание глицерина в гидравлической композиции составляет от 0,15 до 1,3 массовых долей на 100 массовых долей цемента.
3
3
12. Гидравлическая композиция по п. 9 или 10, в которой цемент содержит CA, и содержание CA в гидравлической композиции составляет от 1,0 до 2,5% по массе.
13. Гидравлическая композиция по п. 9 или 10, где гидравлическая композиция представляет собой бетон, и содержание воды в гидравлической композиции составляет от 5 до 8% по массе.
14. Гидравлическая композиция по п. 9 или 10, где гидравлическая композиция представляет собой известково-цементный раствор, и содержание воды в гидравлической композиции
составляет от 5 до 25% по массе.
15. Гидравлическая композиция по п. 9 или 10, в которой содержание глицерина в гидравлической композиции составляет от 0,15 до 1,3 массовых долей на 100 массовых долей цемента.
3
3
16. Гидравлическая композиция по п. 9 или 10, в которой цемент содержит CA, и содержание CA в гидравлической композиции составляет от 1,0 до 2,5% по массе.
17. Гидравлическая композиция по п. 9 или 10, в которой количество добавляемого сульфата составляет от 0,1 до 12 массовых долей на 100 массовых долей цемента.
18. Гидравлическая композиция по п. 9 или 10, в которой молярное соотношение сульфат-иона к глицерину, сульфат-ион/глицерин, составляет от 5,0 до 12.
19. Гидравлическая композиция по п. 9 или 10, в которой гидравлическая композиция содержит ион щелочного металла.
20. Применение гидравлической композиции по любому из пп. 9-19 для повышения ранней прочности.